(57)【要約】【課題】  粘・接着剤の結晶化速度が増大し、初期接着強度の向上を可能とした粘・接着性組成物を提供する。【解決手段】  クロロプレン重合体ラテックスと、動的光散乱法にて測定した数平均粒子径が１０〜１５０ｎｍの無機フィラーを含む、粘・接着性組成物。および、粘・接着性組成物を乾燥してなる粘・接着層。【選択図】  なし【特許請求の範囲】
【請求項１】
クロロプレン重合体ラテックスと、動的光散乱法にて測定した数平均粒子径が１０〜１５０ｎｍの無機フィラーを含む、粘・接着性組成物。
【請求項２】
前記無機フィラーがシリカである、請求項１に記載の粘・接着性組成物。
【請求項３】
前記シリカがコロイダルシリカ粒子である、請求項２に記載の粘・接着性組成物。
【請求項４】
前記クロロプレン重合体ラテックスと、前記無機フィラーとの、体積比（固形分基準）が２〜４０である、請求項１〜３のいずれか１項に記載の粘・接着性組成物。
【請求項５】
請求項１〜４のいずれか１項に記載の粘・接着性組成物を乾燥してなる、粘・接着層。
【請求項６】
二次凝集していない無機フィラーを含む、請求項５に記載の粘・接着層。
【発明の詳細な説明】
【技術分野】
【０００１】
本発明は無機フィラーを含むクロロプレン重合体ラテックスに関するものであり、主にクロロプレン重合体の結晶化速度の向上を可能とする組成物に関する。
【背景技術】
【０００２】
クロロプレン重合体ラテックスは、水系粘・接着剤として、ポリウレタンフォーム等の多孔質の接着剤に広く用いられている。
【０００３】
これらの用途ではクロロプレン重合体の結晶化にともないフィルム強度、接着強度が発現する。そのためクロロプレン重合体の結晶化速度が速いことは接着剤としての機能発現に非常に重要である。
【０００４】
下記特許文献１には、２−クロロ−１，３−ブタジエンを主たる単量体成分とするクロロプレン系重合体ラテックスであって、前記重合体ラテックスの固形分中のゲル含有量が３質量％未満であり、前記重合体ラテックスの固形分中のテトラハイドロフラン可溶成分の重量平均分子量が５５万〜１１０万、かつ分子量分布（Ｍｗ／Ｍｎ）が２．０〜３．１の範囲にあり、前記重合体ラテックスの固形分乾燥物の−１０℃における硬度上昇で表される結晶化速度Ｒ（Ｒは、ＪＩＳ−Ｋ６３０１に基いて−１０℃で測定される初期（時間＝０）硬度から３０ポイント上昇するまでに要する時間）が、６０分未満であることを特徴とするクロロプレン系重合体ラテックスが開示されている。
【０００５】
下記特許文献２には、下記の成分（ａ）および（ｂ）を含有する水性ポリマー分散液を含有する接着剤：
（ａ）６０〜２２０ｎｍの平均粒径を有するポリクロロプレンの分散液、および
（ｂ）粒子表面上にヒドロキシル基を有するＳｉＯ２粒子の粒径が１〜４００ｎｍである水性二酸化ケイ素分散液が開示されている。
【先行技術文献】
【特許文献】
【０００６】
【特許文献１】国際公開第０８／０２６６７１号
【特許文献２】特許第５４０５２５８号公報
【非特許文献】
【０００７】
【非特許文献１】雨宮・篠原、「Ｘ線小角散乱の基礎と今後の展開」、放射光、日本放射光学会、２００６年１１月、第１９巻、第６号、ｐ.３３８−３４８
【発明の概要】
【発明が解決しようとする課題】
【０００８】
特許文献１には、被接着支持体に塗布して接合した後で、特に湿潤状態において高い初期強度（湿潤強度）をもたらす水性接着剤組成物を提供することを課題とし、重合温度や連鎖移動剤の添加濃度を制御することで、所望の初期剥離接着力を得ていたが、乾燥時に核剤を添加することは、記載も示唆もない。
【０００９】
特許文献２には、粘着力（コンタクト性）が優れ、かつ、初期接着力、耐水性とのバランスに優れた接着剤用クロロプレン系重合体ラテックスを提供することを課題とし、シリカ粒子径への言及はあるが、シリカ粒子が二次凝集しない特定の範囲を設定するとの技術的思想は記載も示唆もない。
【００１０】
従来技術でクロロプレン重合体の結晶化速度を増大させ、初期接着強度が向上させようとすると、より低温での重合にてクロロプレン重合体を重合させる必要がある。しかしながら、低温で重合を行う場合にはより大型の冷凍機による反応槽の冷却が必要となり、また乳化重合の分散媒である水の凍結温度（０℃）の兼ね合いから重合温度にも下限があることから、初期接着強度の向上にも限界があった。
【００１１】
本発明は、このようなこのような状況下になされたもので、結晶化速度を増大させ、初期接着強度の向上を可能とした粘・接着性組成物を提供することを目的とする。
【課題を解決するための手段】
【００１２】
かかる状況下において、本発明者達は鋭意検討した結果、クロロプレン重合体ラテックスに、核剤として無機フィラーを含むことで、著しくクロロプレン重合体ラテックスの結晶化速度が増大し、初期接着強度が向上することを見出し、本発明を完成するに至った。
【００１３】
すなわち、本発明の構成は以下の通りである。
［１］クロロプレン重合体ラテックスと、動的光散乱法にて測定した数平均粒子径が１０〜１５０ｎｍの無機フィラーを含む、粘・接着性組成物。
［２］前記無機フィラーがシリカである、［１］に記載の粘・接着性組成物。
［３］前記シリカがコロイダルシリカ粒子である、［２］に記載の粘・接着性組成物。
［４］前記クロロプレン重合体ラテックスと、前記無機フィラーとの、体積比（固形分基準）が２〜４０である、［１］〜［３］のいずれかに記載の粘・接着性組成物。
［５］［１］〜［４］のいずれかに記載の粘・接着性組成物を乾燥してなる、粘・接着層。
［６］二次凝集していない無機フィラーを含む、［５］に記載の粘・接着層。
【発明の効果】
【００１４】
本発明によれば、クロロプレン重合体ラテックスが、特定サイズの無機フィラーを含むことで、著しく結晶化速度が増大し、初期接着強度が向上する。
【図面の簡単な説明】
【００１５】
【図１】示差走査熱量測定による、結晶化時間の測定結果を示す。
【図２】小角Ｘ線散乱測定結果を示す。
【発明を実施するための形態】
【００１６】
以下、本発明を具体的に説明するが、本発明は下記の実施形態に限定されるものではない。
本発明の粘・接着性組成物［Ｃ］は、クロロプレン重合体ラテックス［Ａ］クロロプレン重合体ラテックス［Ａ］と無機フィラー［Ｂ］を少なくとも含む。また本発明の一実施態様においては、粘・接着性組成物［Ｃ］を少なくとも乾燥して粘・接着層［Ｄ］となる。乾燥とは、キャストともいい、溶媒に分散あるいは溶解させ揮発させることで膜を得る手法である。
【００１７】
クロロプレン重合体ラテックス［Ａ］
本発明に用いるクロロプレン重合体は、２−クロロ−１，３−ブタジエン（クロロプレン）を１００質量％とする重合体を基本とするが、他の共重合可能なモノマー、例えば、２，３−ジクロロ−１，３−ブタジエン、１−クロロ−１，３−ブタジエン、ブタジエン、イソプレン、スチレン、アクリロニトリル、アクリル酸及びそのエステル類、メタクリル酸及びそのエステル類等を本発明の目的を阻害しない範囲で使用できる。必要に応じて２種類以上用いても良い。クロロプレンモノマーおよび共重合可能なモノマーの合計中の他の共重合可能なモノマーの含有量は、クロロプレンおよび共重合可能なモノマーの合計中の５質量％以下が好ましく、より好ましくは２質量％以下、更に好ましくは０質量％である。他の共重合可能なモノマーの含有量が、クロロプレンモノマーおよび共重合可能なモノマーの合計中の５質量％以下であれば、良好な結晶化速度、即ち初期接着強度が得られ好ましい。
【００１８】
クロロプレン重合体ラテックスの製造方法は、水性乳化重合で製造することができる。分散媒は水である。
水性乳化重合法における乳化剤としては、アニオン系の乳化剤が好ましい。特に、ｐＨの調整により、コロイド状態の安定化、接着剤層形成のための不安定化が容易な点で、ロジン酸のカリウム塩またはナトリウム塩あるいはこれらの併用系を用いることが好ましい。ロジン酸のカリウム塩またはナトリウム塩あるいはこれらの併用系は、クロロプレン重合体ラテックスのｐＨが１０．０〜１３．５の範囲で安定である。ｐＨが１０．０以上であれば良好な安定性を保つためクロロプレン重合体が凝集することなく、結果として良好な結晶化速度、すなわち初期接着強度が良好であり好ましい。ｐＨが１３．５以下であれば、イオン強度が小さく、コロイド粒子間で凝集しにくく好ましい。
【００１９】
乳化剤の使用量は、クロロプレンモノマーおよび共重合可能なモノマーの合計１００質量部に対して、０．５〜８．０質量部が好ましく、より好ましくは１．０〜５．０質量部であり、最も好ましくは１．５〜４．０質量部である。乳化剤が０．５質量部以上であれば、クロロプレン重合体粒子径が小さいため、接着剤として使用する際の加圧時の成膜性が良く好ましい。８．０質量部以下であれば、クロロプレン重合体ラテックス中の乳化剤量が過剰ではなく、良好な結晶化速度が得られ、乾燥時の発泡を抑制でき、また製品の色調を抑制でき好ましい。
【００２０】
さらに、クロロプレン重合体粒子間の凝集防止のために乳化補助剤を用いることもできる。乳化補助剤として、ドデシルベンゼンスルホン酸ナトリウム、ドデシルベンゼンスルホン酸トリエタノールアミンなどのドデシルベンゼンスルホン酸塩系や、ジフェニルエーテルスルホン酸ナトリウム、ジフェニルエーテルスルホン酸アンモニウムなどのジフェニルエーテルスルホン酸塩系、β−ナフタレンスルホン酸ホルムアルデヒド縮合物のナトリウム塩などのナフタレンスルホン酸塩系などのアニオン系の乳化補助剤を併用することができる。また、ノニオン系の乳化補助剤として、ポリオキシエチレンノニルフェニルエーテルやポリオキシエチレンオクチルフェニルエーテル、ポリオキシエチレンラウリルエーテルなどを併用することができる。
【００２１】
これら乳化補助剤の使用量は、クロロプレンモノマーおよび共重合可能なモノマーの合計１００質量部に対して、０．０５〜１．００質量部が好ましく、より好ましくは０．１０〜０．５０質量部であり、さらに好ましくは０．２０〜０．３０質量部である。０．０５質量部以上の場合、良好な分散が得られ、凝集物の生成抑制や良好な粘着剤外観が得られ好ましい。１．００質量部以下の場合、乳化剤が残留しにくいため重合体の耐水性が良好となり、結果として良好な粘着力や接着力が得られ、また乾燥時の発泡抑制や製品の良好な色調が得られ好ましい。
【００２２】
分子量や分子量分布を調整するために、連鎖移動剤を用いることもできる。連鎖移動剤としては、特に限定するものではなく、好ましくはジアルキルキサントゲンジスルフィドやアルキルメルカプタン等を使用でき、より好ましくアルキルメルカプタンであり、更に好ましくはｎ−ドデシルメルカプタンである。
【００２３】
ジアルキルキサントゲンジスルフィドとしては、例えばジイソプロピルキサントゲンジスルフィド、ジエチルキサントゲンジスルフィド、ジシクロヘキシルキサントゲンジスルフィド、ジラウリルキサントゲンジスルフィド、ジベンジルキサントゲンジスルフィド等が挙げられ、アルキルメルカプタンとしては、例えばｎ−ドデシルメルカプタン、ｎ−デシルメルカプタン、オクチルメルカプタン等を挙げることができる。２種類以上の連鎖移動剤を併用することも本発明の目的を阻害しない限り可能である。連鎖移動剤の添加量はその種類や所望の重合転化率により好ましい量は異なるが、一例としてｎ−ドデシルメルカプタンを使用する場合にはクロロプレンおよび共重合可能なモノマーの合計１００質量部に対して０．０５〜０．２０質量部添加することが好ましく、より好ましくは０．０７〜０．１５質量部であり、更に好ましくは０．０９〜０．１１質量部である。
【００２４】
重合体におけるモノマーの重合転化率は、６５〜９０％であることが好ましく、さらに好ましくは７０〜８５％であり、より好ましくは７３〜８０％である。重合転化率が６５％以上である場合は、所望の重合体ラテックスの固形分が得られ、接着剤塗布後の乾燥工程が容易となり、均一な接着力が得られ、また残留モノマーが少ないため臭気が少なく良好な重合体が得られる。重合転化率が９０％以下である場合は、重合体中の分岐が少なく、適切な分子量分布が得られ好ましい。この観点で、本発明では、重合転化率の調整が極めて重要である。なお、重合転化率の制御は、目標転化率に到達した時点で後述の重合停止剤を添加して反応を停止させる。
【００２５】
重合温度は、０〜３０℃であることが好ましく、より好ましくは３〜２０℃であり、更に好ましくは５〜１５℃である。重合温度が０℃以上では、重合体の良好な生産性、コンタクト性、耐水性が得られ好ましい。また重合温度が３０℃以下であれば、結晶化速度が十分に速くなり好ましい。
【００２６】
クロロプレン重合体ラテックス［Ａ］中の固形分中のゲル含有量、すなわちテトラヒドロフラン（ＴＨＦ）不溶分量が、３質量％以下であることが好ましく、より好ましくは２質量％以下、さらに好ましくは１質量％以下である。クロロプレン重合体ラテックスの固形分中のゲル含有量が３質量％未満の場合、良好な耐水性が得られ好ましい。
クロロプレン重合体ラテックスにおいて、テトラヒドロフラン不溶分の含有量は、例えば以下のようにして測定することができる。水を４０質量％以上６５質量％以下の範囲で含有するクロロプレン重合体ラテックス０．５ｇを、テトラヒドロフラン１００ｍＬに滴下し、一晩振とうした後に、遠心分離機にて分離して、上澄みの溶解相を得る。得られた溶解相を１００℃に加熱し、１時間かけてテトラヒドロフランを蒸発・乾固させ、溶解相中に溶解していた溶解分の質量を測定する。クロロプレン重合体ラテックス中のクロロプレン重合体の質量から前記溶解分の質量を差し引いて、テトラヒドロフラン不溶分を算出する。
なお、ここでクロロプレン重合体の質量は、クロロプレン重合体ラテックスの固形分の質量にて近似することができる。
【００２７】
重合開始剤としては、通常のラジカル重合開始剤を使用することができる。例えば、過酸化ベンゾイル、過硫酸カリウム、過硫酸アンモニウム等の有機あるいは無機の過酸化物、アゾビスイソブチロニトリル等のアゾ化合物が使用される。併せて、適宜、アントラキノンスルホン酸塩や亜硫酸カリウム、亜硫酸ナトリウムなどの助触媒を使用できる。
【００２８】
一般に、クロロプレン重合体の製造では所望の分子量及び分布の重合体を得る目的で、所定の重合転化率に到達した時点で、重合停止剤を添加し、反応を停止させる。重合停止剤としては、特に制限が無く、通常用いられる重合停止剤、例えばフェノチアジン、パラ−ｔ−ブチルカテコール、ハイドロキノン、ハイドロキノンモノメチルエーテル、ジエチルヒドロキシルアミン等を用いることができる。
【００２９】
クロロプレン重合体は、一般に酸素による劣化を受けやすいため、発明の効果を損なわない範囲で、受酸剤や酸化防止剤などの安定剤を適宜使用することが望ましい。
【００３０】
クロロプレン重合体ラテックスの固形分１００質量部に対して、受酸剤０．０１〜５．００質量部、酸化防止剤０．１〜３．０質量部をさらに配合することが好ましい。受酸剤や酸化防止剤が水に不溶である場合や、重合体ラテックスのコロイド状態を不安定化させる場合には、予め水系分散体を作製してから重合体ラテックスに添加する。受酸剤や酸化防止剤が前記濃度範囲内にある場合は、接着力や耐熱性の経時安定性が改良された組成物が得られ好ましい。
【００３１】
受酸剤としては、特に制限が無いが、具体的には酸化亜鉛、ハイドロタルサイト（協和化学（株）製；ＤＨＴ−４Ａ（登録商標），ＤＨＴ−６）が挙げられる。これらは２種以上を併用して用いることもできる。これらの受酸剤の添加量はクロロプレン重合体ラテックスの固形分１００質量部に対して０．０１〜５．００質量部が好ましく、より好ましくは０．０５〜１．００質量部である。０．０１質量部以上では、経時的な重合体から発生する脱離塩酸の中和が十分であり好ましい。５．００質量部以下であれば、良好な粘着力や接着力が得られ好ましい。
【００３２】
接着剤用途では、貼り付け糊のはみ出し部（ｇｌｕｅｌｉｎｅ）の変色や衛生性の観点から、酸化防止剤としては、フェノール系酸化防止剤、特にヒンダードフェノール系酸化防止剤が好んで使用される。かかるヒンダードフェノール系酸化防止剤としては、２，２’−メチレンビス（４−エチル−６−ｔｅｒｔ−ブチルフェノール）、２，２’−メチレンビス（４−メチル−６−ｔｅｒｔ−ブチルフェノール）、４，４’−ブチリデンビス（３−メチル−６−ｔｅｒｔ−ブチルフェノール）、ｐ−クレゾールとジシクロペンタジエンのブチル化反応生成物などを挙げることができる。酸化防止剤の添加量はクロロプレン重合体ラテックスの固形分１００質量部に対して、０．１〜３．０質量部が好ましく、さらに好ましくは０．５〜２．０質量部である。酸化防止剤の添加量が０．１質量部以上では、十分な酸化防止効果が得られ好ましい。酸化防止剤の添加量が３．０質量部以下であれば、良好な粘着力、接着力が得られ好ましい。
【００３３】
必要に応じて、本発明の効果を阻害しない範囲で、上記受酸剤及び酸化防止剤以外の添加剤を使用することができる。すなわち、粘着付与剤、顔料、着色剤、湿潤剤、消泡剤、増粘剤などを適宜、使用することができる。
【００３４】
無機フィラー［Ｂ］
本発明の無機フィラーとしては、シリカ（ホワイトカーボン、珪藻土、焼成珪藻土、石英、クリストバライト、コロイダルシリカ等）、ケイ酸塩（カオリナイト、カオリンクレー、焼成クレー、タルク等）、炭酸カルシウム、硫酸バリウム、酸化チタン、塩基性炭酸マグネシウム、ドロマイト、酸化アルミニウム等があげられる。
このうち無機フィラーとしてはシリカが好ましく、より好ましくはコロイダルシリカである。
【００３５】
無機フィラーの粒子径は、動的光散乱法にて測定した数平均粒子径が１０〜１５０ｎｍであり、好ましくは４０〜１４０ｎｍであり、より好ましくは１００〜１３０ｎｍである。動的光散乱法にて測定した数平均粒子径が１０ｎｍ以上であれば、無機フィラー同士が凝集することなく、核剤としてクロロプレン重合体ラテックス粒子を良好に分散させるので好ましい。動的光散乱法にて測定した数平均粒子径が１５０ｎｍ以下であれば、無機フィラーが核剤として良好に作用し、結晶化速度を向上させることができ好ましい。
【００３６】
粘・接着性組成物［Ｃ］
本発明の粘・接着性組成物［Ｃ］は、クロロプレン重合体ラテックス［Ａ］と無機フィラー［Ｂ］を少なくとも含む。
【００３７】
クロロプレン重合体ラテックス［Ａ］の固形分と無機フィラー［Ｂ］の固形分の体積比は、好ましくは２以上４０以下であり、より好ましくは３以上３０以下であり、更に好ましくは４以上２０以下である。クロロプレン重合体ラテックス［Ａ］と無機フィラー［Ｂ］の固形分の体積比が２以上であれば、無機フィラーが核剤となり結晶化速度が増大し好ましい。クロロプレン重合体ラテックス［Ａ］と無機フィラー［Ｂ］の固形分の体積比が４０以下であれば、クロロプレン重合体ラテックスの濃度が適正であり、適切な結晶化速度が得られ好ましい。なお結晶化速度は、初期接着力の代替指標として用いることができる。
【００３８】
クロロプレン重合体ラテックス［Ａ］の固形分と無機フィラー［Ｂ］の固形分の体積は、それぞれクロロプレン重合体ラテックス［Ａ］および無機フィラー［Ｂ］の固形分濃度を、それぞれの密度で割ることで求める。
【００３９】
粘・接着層［Ｄ］
本発明の粘・接着層［Ｄ］は、少なくとも粘・接着性組成物［Ｃ］を乾燥して製造される。本明細書において乾燥とは、キャストともいい、溶媒に分散あるいは溶解させ揮発させることで膜を得る手法である。
【００４０】
粒子が二次凝集することなく好ましい範囲は、粘・接着層［Ｄ］中の無機フィラーの粒子径を小角Ｘ線散乱（以下ＳＡＸＳと呼ぶこともある）にて測定した結果と、無機フィラーの数平均粒子径を動的光散乱法（以下ＤＬＳと呼ぶこともある）にて測定した結果の比から求めることができる。粘・接着層［Ｄ］中で二次凝集していることを確認するためには、粘・接着層［Ｄ］中の無機フィラーの粒子径をＳＡＸＳにて測定した結果と、無機フィラーの数平均粒子径を動的光散乱法にて測定した結果との比が、５以上であることが好ましく、より好ましくは４以上であり、更に好ましくは２以上である。
【００４１】
粘・接着層［Ｄ］の結晶化速度は、粘・接着層［Ｄ］の示差走査熱量測定（以下ＤＳＣということもある）における時間当たりの吸熱量が極大値（ピーク）を示すときの時間の逆数を、結晶化速度（ｍｉｎ−１）とした。結晶化速度の具体的な測定法は、実施例に示す。結晶化速度は、０．０６５ｍｉｎ−１以上が好ましく、より好ましくは０．０６６ｍｉｎ−１以上、更に好ましくは０．０６７ｍｉｎ−１以上である。
【００４２】
本発明における粘・接着層［Ｄ］の好適な被着体とは、例えば、ポリウレタン、エチレン−酢酸ビニル共重合体、ポリエチレンなどの材質からなる発泡体（フォーム）あるいは、木材、布、織物などの被着体を挙げることができる。
【００４３】
［無機フィラーの小角Ｘ線散乱法による粒子径測定］
本実施形態の一実施態様にかかるクロロプレン重合体中の無機フィラーは、平均粒子径を以下のように得られる。
【００４４】
無機フィラーの粒子径２Ｒは、非特許文献１に記載されている下記式（１）を用い測定データをフィッティングし算出した。
【数１】
2020172597.tif 000002
Ｉ（ｑ）：単位体積あたりの散乱強度
Δρ：無機フィラーと、クロロプレン重合体ラテックスの電子密度ρの差
Ｖ：体積分率（無機フィラーと、クロロプレン重合体の比率）
ｑ：散乱ベクトル＝４πｓｉｎθ／λ（ここで２θは（π―（入射Ｘ線と散乱Ｘ線との間の角度））であり、λは測定に使用されたＸ線の波長である）
Ｒ：無機フィラーの半径
【実施例】
【００４５】
以下、本発明について、実施例により説明するが、本発明はこれらに何ら限定的に解釈されない。
【００４６】
＜示差走査熱量測定＞
アルミ皿（直径４ｃｍ）に、粘・接着性組成物［Ｃ］２ｍｌを計り取り、オーブン（ヤマト科学株式会社製、ＤＫＮ４０２）にて１０５℃に昇温し、１０５℃を維持したまま３０分乾燥し、粘・接着層［Ｄ］を作製する。
示差走査熱量測定（以下ＤＳＣということもある）はセイコーインスツル株式会社社製ＤＳＣ７２００を用いて実施した。上記で得られた粘・接着層［Ｄ］５ｍｇをサンプルとして用いた。
クロロプレン重合体の融点以上である６０℃にて５分間保持したのち、毎分１０℃で降温し、２℃まで冷却し、２℃に達した時刻から６０分間２℃にて保持、その間の結晶化に伴う発熱を測定した。６０℃とした時点から時間を測定し、時間当たりの吸熱量が極大値（ピーク）を示すときの時間の逆数を、その粘・接着物の結晶化速度とした。
【００４７】
＜動的光散乱法による粒子径＞
無機フィラーの粒子径測定はＭａｌｖｅｒｎ  Ｐａｎａｌｙｔｉｃａｌ社製  ゼータサイザーナノＳを用い、動的光散乱法（以下ＤＬＳということもある）にて体積平均粒子径を測定し、換算し数平均粒子径を求めた。
【００４８】
＜重合転化率およびクロロプレン重合体ラテックスの固形分濃度＞
クロロプレン重合体ラテックスの固形分及び重合転化率は下記式にて求めた。
固形分濃度（質量％）
＝［（１４１℃、３０分間乾燥後の質量）／（乾燥前のラテックス質量）］×１００
重合転化率［％］＝［（ポリマー生成量／クロロプレン単量体仕込み量）］×１００
ここで、ポリマー生成量は、重合後固形分からポリマー以外の固形分を差し引いて求めた。ポリマー以外の固形分は１４１℃条件において揮発しない成分を重合原料仕込み量から算出した。
【００４９】
＜小角Ｘ線散乱測定による無機フィラーの粒子径＞
厚さ０．５ｍｍの粘・接着層［Ｄ］を試料として、小角Ｘ線散乱測定（ＳＰｒｉｎｇ―８  ＢＬ０３ＸＵ第二ハッチを利用した）を行い、無機フィラーの粒子径を測定した。その際、測定条件を、カメラ長（試料―検出器間の距離)２．２６ｍ、Ｘ線波長０．１ｎｍ、検出器ＰＩＬＡＴＵＳ、散乱ベクトルｑの測定範囲を０．０４ｎｍ―１〜０．８ｎｍ―１とした。
粒径９ｎｍのフィッティングの際には、式（１）に以下を代入した、
Δρ：１（横軸に影響を与えないため、任意の値を入力できる）
Ｖ：１（横軸に影響を与えないため、任意の値を入力できる）
θ：２．４×１０-3〜３．７５
λ：０．１
Ｒ：４．５
【００５０】
［合成例１］
内容積６０リットルの反応器を使用して、クロロプレンモノマー（昭和電工株式会社製）２０ｋｇ、ｎ−ドデシルメルカプタン（連鎖移動剤、東京化成工業株式会社製）２０ｇ、ロジン酸カリウム（荒川化学工業株式会社製、Ｒ−３００）３００ｇ、ドデシルベンゼンスルホン酸ナトリウム（花王株式会社製、ネオペレックス（登録商標）Ｇ−１５）５０ｇ、イオン交換水１９ｋｇ、水酸化カリウム（富士フイルム和光純薬株式会社製特級品）２００ｇ、亜硫酸カリウム２０ｇ、を仕込み、乳化させた後、過硫酸カリウムを開始剤として用い、窒素ガス雰囲気下、２０℃で重合を行った。重合転化率が７９％に達したところで、直ちにフェノチアジンの乳濁液を添加して重合を停止し、水蒸気を添加しストリッピングを行い、クロロプレン重合体ラテックス（固形分濃度４４％）を得た。
【００５１】
［実施例１］
合成例１で合成したクロロプレン重合体ラテックス２０ｇに対し、コロイダルシリカ（スノーテックス（登録商標）ＺＬ）３．８ｇ（クロロプレン重合体ラテックスの固形分の体積１００部に対し、シリカ粒子の固形分として１５体積部）を加え、２３℃にて５分間攪拌し、粘・接着性組成物を得た。なお体積を求める際には、クロロプレンの密度として１．２３ｇ／ｃｍ３、コロイダルシリカの密度として２．２０ｇ／ｃｍ３を用いた。
【００５２】
［実施例２、３、比較例１〜３］
無機フィラーの添加量を表１の通りとした以外は、実施例１と同様に行った。
【００５３】
使用した試薬は、以下である。
スノーテックス（登録商標）ＺＬ  日産化学株式会社製、シリカ粒子。固形分濃度４０質量％、粒子径１１８ｎｍ
ＭＰ―２０４０  日産化学株式会社製、シリカ粒子。固形分濃度４０質量％、粒子径１９０ｎｍ
スノーテックス（登録商標）３０  日産化学株式会社製、シリカ粒子。固形分濃度３０質量％、粒子径４．６ｎｍ
【００５４】
【表１】
2020172597.tif 000003
【００５５】
結晶化時間の測定結果を図１に示す。なお図１中の時間当たりの吸熱量が極大値（ピーク）を示すときの時間に、矢印を付した。無機フィラーの動的光散乱法にて測定した数平均粒子径が１９０ｎｍの比較例１や、無機フィラーの動的光散乱法にて測定した数平均粒子径が４．６ｎｍの比較例２や、無機フィラーが無添加の比較例３は、無機フィラーの動的光散乱法にて測定した数平均粒子径が１１８ｎｍの実施例１〜３に比べ、結晶化速度が小さいことが確認された。結晶化速度が小さいことは、初期接着力が低いことを示唆する。
【００５６】
実施例１、比較例１、比較例２の粘・接着性組成物［Ｃ］について、それぞれポリスチレン製のシャーレに、粘・接着性組成物［Ｃ］を深さ１ｍｍになるよう浸し、２３℃、相対湿度５０％にて２４時間乾燥し、溶媒を揮発させ［Ｄ］粘・接着剤を得た。
［Ｄ］粘・接着剤の小角Ｘ線散乱分析結果を、図２に示す。
【００５７】
実施例１および比較例２では、式（１）を用いて求めた小角Ｘ線散乱による粒子径がそれぞれ１２６ｎｍと１９２ｎｍであった。よって、動的光散乱法にて測定した数平均粒子径とほぼ同じ値を得ていることから孤立粒子由来の散乱が見られ、また高次のピークまで確認できることから、シリカは乾燥した粘・接着層［Ｄ］中に均一に一次粒子をとして分散していることが確認された。一方、比較例２では、式（１）を用いて求めた小角Ｘ線散乱による粒子径が６０ｎｍ、３０ｎｍであり、無機フィラーの動的光散乱法にて測定した数平均粒子径が４．６ｎｍとの対比から二次凝集していると考えられる。この二次凝集により、結晶化促進効果が見られなかったと推定する。
【図１】
2020172597.tif 000004
【図２】
2020172597.tif 000005